(57)【要約】【課題】本発明の目的は、透明性や柔軟性等の性質を損なうことなく、耐燃焼性を向上したアクリル樹脂フィルムを得るための（メタ）アクリル系ゴム含有グラフト共重合体を提供することにある。【解決手段】リンを含有する単量体単位を含み、ゲル含有率が４０〜７５質量％である、（メタ）アクリル系ゴム含有グラフト共重合体。好ましくは、リンを含有する単量体単位に由来するリン原子の含有率が、（メタ）アクリル系ゴム含有グラフト共重合体に対して０．０８〜２．６質量％である、前記（メタ）アクリル系ゴム含有グラフト共重合体。【選択図】  なし【特許請求の範囲】
【請求項１】
リンを含有する単量体単位を含み、ゲル含有率が４０〜７５質量％である、（メタ）アクリル系ゴム含有グラフト共重合体。
【請求項２】
リンを含有する単量体単位に由来するリン原子の含有率が、（メタ）アクリル系ゴム含有グラフト共重合体に対して０．０８〜２．６質量％である、請求項１に記載の（メタ）アクリル系ゴム含有グラフト共重合体。
【請求項３】
炭素数１〜８のアルキル基を有するアルキルアクリレート（ａ１）単位、及び、炭素数１〜４のアルキル基を有するアルキルメタクリレート（ａ２）単位からなる群から選ばれる１種以上の単量体単位と、架橋性単量体（ａ５）単位を含む弾性重合体（Ａ）に、
炭素数１〜４のアルキル基を有するアルキルメタクリレート（ｂ１）単位、及び、炭素数１〜８のアルキル基を有するアルキルアクリレート（ｂ２）単位を含むグラフト重合体（Ｂ）がグラフトした、
ゴム含有多段重合体からなる、請求項１又は２に記載の（メタ）アクリル系ゴム含有グラフト共重合体。
【請求項４】
（メタ）アクリル系ゴム含有グラフト共重合体のアセトン可溶分の重量平均分子量が３０，０００〜７０，０００である、請求項１〜３のいずれか一項に記載の（メタ）アクリル系ゴム含有グラフト共重合体。
【請求項５】
下記条件で試験片を作成し、下記条件で発熱速度を測定したときの、発熱速度が１８０ｋＷ／ｍ２未満である、請求項１〜４のいずれか一項に記載の（メタ）アクリル系ゴム含有グラフト共重合体；
＜試験片の作成条件＞
（メタ）アクリル系ゴム含有グラフト共重合体をＴダイ法で製膜して、厚さ０．１ｍｍ、長さ５０ｍｍ、幅５０ｍｍの試験片を作成する；
＜発熱速度の測定条件＞
ＩＳＯ  ５６６０−１（２００２）コーンカロリーメータ法に準拠し、輻射電気ヒータから試験片表面に５０ｋＷ／ｍ２の輻射熱を照射する発熱試験において、
キャリブレーションファクタが０．００４２５、且つ、厚さ２ｍｍのワイヤーグリッドを使用した状態での試験数５回の平均値の発熱速度を測定する。
【請求項６】
前記試験片のヘーズが５．０％未満である、請求項５に記載の（メタ）アクリル系ゴム含有グラフト共重合体。
【請求項７】
前記試験片を温度２００℃、圧力５ＭＰａで５分間加圧し、次いで圧力２ＭＰａをかけながら５分間冷却して得られる成形体のヘーズが２．０％未満である、請求項５又は６に記載の（メタ）アクリル系ゴム含有グラフト共重合体。
【請求項８】
請求項１〜７のいずれか一項に記載の（メタ）アクリル系ゴム含有グラフト共重合体から成る、アクリル樹脂フィルム。
【請求項９】
請求項８に記載のアクリル樹脂フィルムを基材に積層した、積層体。
【発明の詳細な説明】
【技術分野】
【０００１】
本発明は、難燃性、透明性、柔軟性に優れたアクリル樹脂フィルムを得るための（メタ）アクリル系ゴム含有グラフト共重合体に関する。
【背景技術】
【０００２】
従来、ガーデニング材、人工竹垣、波板等の屋外建装材や、窓枠、玄関扉、家電製品等の表面を保護し、また意匠性を付与する目的で、これらの部材の表面に、絵柄を印刷したポリ塩化ビニル樹脂からなる化粧シートをラミネートする方法が知られている。ポリ塩化ビニル樹脂には、熱成形性に優れ安価であるという利点がある。但し、耐候性に劣るという欠点があるので、特に屋外での使用にはあまり適していない。
そこで、ポリ塩化ビニル樹脂からなる化粧シートの表面にアクリル樹脂フィルムをラミネートし、その耐候性を改善した化粧シートが多く用いられるようになってきた。このような構成の化粧シートは、ヨーロッパ等の比較的低温で太陽光が弱い地域で広く使用されている。
しかしながら、アクリル樹脂フィルムがラミネートされた化粧シートはアクリル樹脂の耐燃焼性が不充分であり、火災の際の延焼が課題となっている。
【０００３】
アクリル樹脂の耐燃焼性を向上させる手法としては、難燃剤としてリン系、窒素系、ハロゲン系等の有機系難燃剤や、三酸化アンチモン、水酸化アルミニウム等の無機系難燃剤を、アクリル樹脂にブレンドする方法が一般的である（特許文献１及び２）。
しかしながら、難燃性を高めるために難燃剤を大量に添加すると、樹脂表面に難燃剤がブリードして透明性を損なったり、機械強度等の他の物性を著しく低下させるという問題がある。
また、ハロゲン系化合物を難燃剤として使用した場合は、難燃化の効果は比較的大きいが、火災発生時又は焼却処理時に、有害性又は腐食性の物質が発生するため、救出・消火活動又は処理作業を困難にし、又は環境汚染を引き起こす虞がある。
特許文献３では、フォスファゼン化合物を共重合させたゴムグラフト共重合体が開示されている。しかしながら、耐衝撃性の添加剤として組成が設計されており、フィルム用の樹脂としては適当ではなかった。
【先行技術文献】
【特許文献】
【０００４】
【特許文献１】特開平５−１７０９９６号公報
【特許文献２】特開平１１−１５２３４１号公報
【特許文献３】国際公開第２０１５／０１９９４５号
【発明の概要】
【発明が解決しようとする課題】
【０００５】
本発明は、透明性や柔軟性等の性質を損なうことなく、耐燃焼性を向上したアクリル樹脂フィルムを得るための（メタ）アクリル系ゴム含有グラフト共重合体を提供することを目的とする。
【課題を解決するための手段】
【０００６】
本発明者らは鋭意検討を行なった結果、リンを含有する単量体（以下「リン含有単量体」という。）単位を、（メタ）アクリル系ゴム含有グラフト共重合体に用いることによって、前記目的を達成することを見出した。
【０００７】
即ち、本発明は以下の［１］〜［９］の特徴を有する。
［１］  リンを含有する単量体単位を含み、ゲル含有率が４０〜７５質量％である、（メタ）アクリル系ゴム含有グラフト共重合体。
［２］  リンを含有する単量体単位に由来するリン原子の含有率が、（メタ）アクリル系ゴム含有グラフト共重合体に対して０．０８〜２．６質量％である、［１］の（メタ）アクリル系ゴム含有グラフト共重合体。
［３］  炭素数１〜８のアルキル基を有するアルキルアクリレート（ａ１）単位、及び、炭素数１〜４のアルキル基を有するアルキルメタクリレート（ａ２）単位からなる群から選ばれる１種以上の単量体単位と、架橋性単量体（ａ５）単位を含む弾性重合体（Ａ）に、
炭素数１〜４のアルキル基を有するアルキルメタクリレート（ｂ１）単位、及び、炭素数１〜８のアルキル基を有するアルキルアクリレート（ｂ２）単位を含むグラフト重合体（Ｂ）がグラフトした、
ゴム含有多段重合体からなる、［１］又は［２］の（メタ）アクリル系ゴム含有グラフト共重合体。
［４］  （メタ）アクリル系ゴム含有グラフト共重合体のアセトン可溶分の重量平均分子量が３０，０００〜７０，０００である、［１］〜［３］のいずれかの（メタ）アクリル系ゴム含有グラフト共重合体。
［５］  下記条件で試験片を作成し、下記条件で発熱速度を測定したときの、発熱速度が１８０ｋＷ／ｍ２未満である、［１］〜［４］のいずれかの（メタ）アクリル系ゴム含有グラフト共重合体；
＜試験片の作成条件＞
（メタ）アクリル系ゴム含有グラフト共重合体をＴダイ法で製膜して、厚さ０．１ｍｍ、長さ５０ｍｍ、幅５０ｍｍの試験片を作成する；
＜発熱速度の測定条件＞
ＩＳＯ  ５６６０−１（２００２）コーンカロリーメータ法に準拠し、輻射電気ヒータから試験片表面に５０ｋＷ／ｍ２の輻射熱を照射する発熱試験において、
キャリブレーションファクタが０．００４２５、且つ、厚さ２ｍｍのワイヤーグリッドを使用した状態での試験数５回の平均値の発熱速度を測定する。
［６］  前記試験片のヘーズが５．０％未満である、［５］の（メタ）アクリル系ゴム含有グラフト共重合体。
［７］  前記試験片を温度２００℃、圧力５ＭＰａで５分間加圧し、次いで圧力２ＭＰａをかけながら５分間冷却して得られる成形体のヘーズが２．０％未満である、［５］又は［６］の（メタ）アクリル系ゴム含有グラフト共重合体。
［８］  ［１］〜［７］のいずれかの（メタ）アクリル系ゴム含有グラフト共重合体から成る、アクリル樹脂フィルム。
［９］  ［８］のアクリル樹脂フィルムを基材に積層した、積層体。
【発明の効果】
【０００８】
本発明の（メタ）アクリル系ゴム含有グラフト共重合体から得られるアクリル樹脂フィルムは、透明性や柔軟性等の性質を損なわず、耐燃焼性に優れる。該アクリル樹脂フィルムは、耐燃焼性を要するラミネート分野において好適に用いることが可能である。
【発明を実施するための形態】
【０００９】
本発明の（メタ）アクリル系ゴムグラフト共重合体は、弾性重合体とグラフト重合体（グラフト部）から構成され、リン含有単量体単位を含む。リン含有単量体単位を導入することで、（メタ）アクリル系ゴム含有グラフト共重合体の耐燃焼性を向上することができる。
【００１０】
本発明の（メタ）アクリル系ゴムグラフト共重合体は、リン含有単量体単位に由来するリン原子の含有率が、（メタ）アクリル系ゴムグラフト共重合体（１００質量％）に対して、０．０８〜２．６質量％であり、０．４〜１．７２質量％が好ましい。
リン含有単量体単位は、後述する弾性重合体（Ａ）及びグラフト重合体（Ｂ）の一方又は両方に含まれることが好ましく、フィルムに成形したときの物性や耐燃焼性の観点から、弾性重合体（Ａ）に含まれることがより好ましい。
【００１１】
＜弾性重合体Ａ＞
弾性重合体（Ａ）の原料として用いる、炭素数１〜８のアルキル基を有するアルキルアクリレート（ａ１）（以下「単量体（ａ１）」ともいう。）は、アルキル基が直鎖状、分岐状の何れでもよい。
具体例としては、メチルアクリレート、エチルアクリレート、プロピルアクリレート、ブチルアクリレート、２−エチルヘキシルアクリレート、ｎ−オクチルアクリレートが挙げられる。これらは１種を単独で用いても２種以上を併用してもよい。
中でも、ガラス転移温度（Ｔｇ）の低いアルキルアクリレートが好ましく、ｎ−ブチルアクリレートがより好ましい。Ｔｇが低ければ、弾性重合体（Ａ）が良好な耐衝撃性を有し、かつ容易に成形できる。
【００１２】
弾性重合体（Ａ）の原料として用いる、炭素数１〜４のアルキル基を有するアルキルメタクリレート（ａ２）（以下「単量体（ａ２）」ともいう。）は、アルキル基が直鎖状、分岐状の何れでもよい。
具体例としては、メチルメタクリレート、エチルメタクリレート、プロピルメタクリレート、ブチルメタクリレートが挙げられる。これらは１種を単独で用いても２種以上を併用してもよい。
【００１３】
単量体（ａ１）と単量体（ａ２）は、何れか一方のみを用いてもよく、双方を組み合わせて用いてもよいが、弾性重合体（Ａ）の原料として用いる単量体１００質量％中、単量体（ａ１）の割合は５０質量％以上が好ましい。
弾性重合体（Ａ）中の、単量体（ａ１）単位／単量体（ａ２）単位の比率は、単量体（ａ１）単位と単量体（ａ２）単位の合計を１００としたときに、５０／５０〜１００／０が好ましい。
【００１４】
弾性重合体（Ａ）を構成する単量体として、単量体（ａ１）、単量体（ａ２）の他に、耐燃焼性を高める観点からリン含有単量体（ａ３）（以下「単量体（ａ３）」ともいう。）、他の単官能単量体（ａ４）（以下「単量体（ａ４）」ともいう。）、架橋性単量体（ａ５）（以下「単量体（ａ５）」ともいう。）を用いることができる。
【００１５】
リン含有単量体（ａ３）としては、例えば（２−ヒドロキシエチル）アクリレートアシッドホスフェート、（２−ヒドロキシルエチル）メタクリレートアシッドホスフェート、（２−ヒドロキシプロピル）アクリレートアシッドホスフェート、（２−ヒドロキシプロピル）メタクリレートアシッドホスフェート、（３−ヒドロキシプロピル）アクリレートアシッドホスフェート、（３−ヒドロキシプロピル）メタクリレートアシッドホスフェート、ジフェニル−２−（メタ）アクリロイルオキシエチルホスフェート、ジエチル（メタ）アクリロイルオキシメチルホスホネート、ジエチル２−（メタ）アクリロイルオキシエチルホスホネート、ジエチル１−メタクリロイルオキシエチルホスホネート、ジメチル３−（メタ）アクリロイルオキシプロピルホスホネート、ジメチル２−（メタ）アクリロイルオキシプロピルホスホネート、ジメチル４−（メタ）アクリロイルオキシブチルホスホネート、ジメチル３−（メタ）アクリロイルオキシブチルホスホネート、ジメチル２−（メタ）アクリロイルオキシブチルホスホネートが挙げられる。
これらは１種を単独で用いても２種以上を併用してもよい。
【００１６】
上記弾性重合体（Ａ）にリン含有単量体（ａ３）を用いる場合、弾性重合体（Ａ）中の単量体（ａ３）単位の含有率は、単量体（ａ１）〜（ａ３）単位の合計１００質量％に対し、１〜９０質量％が好ましく、１０〜６０質量％がより好ましい。
【００１７】
他の単官能単量体（ａ４）としては、例えば、炭素数９以上のアルキル基を有する高級アルキルアクリレート、低級アルコキシアクリレート、シアノエチルアクリレート等のアクリレート単量体、アクリルアミド、（メタ）アクリル酸、スチレン、アルキル置換スチレン、（メタ）アクリロニトリルが挙げられる。
【００１８】
架橋性単量体（ａ５）は、架橋を形成して、弾性重合体（Ａ）にゴム弾性を付与すると共に、グラフト重合体（Ｂ）との間に架橋を形成する成分である。単量体（ａ５）の中では架橋反応と共にグラフト交叉反応を生じる機能を有するグラフト交叉剤が好ましい。
このような機能を有するものとして、例えば、共重合性のα、β−不飽和カルボン酸；ジカルボン酸のアリル、メタリル又はクロチルエステル；トリアリルシアヌレート、トリアリルイソシアヌレートが挙げられる。この中では、アクリル酸、メタクリル酸、マレイン酸又はフマル酸のアリルエステルが好ましく、中でも、アリルメタクリレートが優れた効果を奏する。
【００１９】
尚、単量体（ａ５）は、上述のようなグラフト交叉反応を生じる単量体に限定されるものではない。
例えば、耐熱性が厳しく要求される場合等、成形体の使用目的に応じて他の単量体を用いることができる。具体的には、エチレングリコールジメタクリレート、１，３−ブチレングリコールジメタクリレート、１，４−ブチレングリコールジメタクリレート、プロピレングリコールジメタクリレート等のアルキレングリコールジメタクリレートが挙げられる。また、ジビニルベンゼン、トリビニルベンゼン等のポリビニルベンゼンも使用できる。
【００２０】
このように単量体（ａ５）としては多様な単量体を選択し得るが、（メタ）アクリル系ゴム含有グラフト共重合体の軟質性を発現するためには、アリルメタクリレート等のグラフト交叉剤の使用が好ましい。
【００２１】
弾性重合体（Ａ）を構成するこれらの単量体の使用割合は、単量体（ａ１）〜（ａ５）の合計１００質量％に対し、単量体（ａ１）〜（ａ３）の合計８０〜９９．９９質量％、単量体（ａ４）０〜１９．９９質量％、単量体（ａ５）０．０１〜５質量％が好ましい。
【００２２】
弾性重合体（Ａ）のＴｇは、０℃以下が好ましく、−２０℃以下がより好ましい。弾性重合体（Ａ）のＴｇが０℃以下であれば、得られる成形体において耐衝撃性を有する。
Ｔｇは、ポリマーハンドブック〔Ｐｏｌｙｍｅｒ  ＨａｎｄＢｏｏｋ（Ｊ．Ｂｒａｎｄｒｕｐ，Ｉｎｔｅｒｓｃｉｅｎｃｅ，１９８９）〕に記載されている値を用いてＦＯＸの式から算出することができる。以下、ＴｇはＦＯＸの式から算出された値を意味する。
【００２３】
弾性重合体（Ａ）は２段以上に分けて重合してもよい。その場合、組成の異なる単量体混合物を重合してもよい。２段以上に分けて重合することで、最終的に得られる（メタ）アクリル系ゴム含有グラフト共重合体の粒子径の制御が容易になる。
【００２４】
弾性重合体（Ａ）は、乳化重合、懸濁重合等によって得ることができる。乳化重合による場合、乳化剤、ラジカル重合開始剤、連鎖移動剤等を用いることが好ましい。これらは公知のものを使用できる。
【００２５】
＜グラフト重合体（Ｂ）＞
（メタ）アクリル系ゴム含有グラフト共重合体は、以上説明した弾性重合体（Ａ）の存在下で、炭素数１〜４のアルキル基を有するアルキルメタクリレート（ｂ１）（以下「単量体（ｂ１）」ともいう。）を含む単量体（ｂ）を重合することにより得ることが好ましい。単量体（ｂ）は重合によりグラフト重合体（Ｂ）を形成することができる。
【００２６】
単量体（ｂ１）の具体例としては、先に説明した単量体（ａ２）の具体例と同じものが挙げられる。それらは１種を単独で用いても２種以上を併用してもよい。
【００２７】
単量体（ｂ）として、単量体（ｂ１）以外の、他の単官能単量体（ｂ２）（以下「単量体（ｂ２）」ともいう。）、リン含有単量体（ｂ３）（以下「単量体（ｂ３）」ともいう。）を更に用いることもできる。
単量体（ｂ２）の具体例としては、先に説明した単量体（ａ１）及び単量体（ａ４）の具体例と同じものが挙げられる。それらは１種を単独で用いても２種以上を併用してもよい。
単量体（ｂ３）の具体例としては、先に説明した単量体（ａ３）の具体例と同じものが挙げられる。それらは１種を単独で用いても２種以上を併用してもよい。
【００２８】
単量体（ｂ）１００質量％中、単量体（ｂ１）の量は７０質量％以上が好ましく、８５質量％以上がより好ましい。これにより、単量体（ｂ）を重合して得られるグラフト重合体（Ｂ）のＴｇを適度に高くすることができる。
【００２９】
弾性重合体（Ａ）にリン含有単量体（ａ３）単位を用いず、グラフト重合体（Ｂ）にリン含有単量体（ｂ３）単位を用いる場合、単量体（ｂ）としてリン含有単量体（ｂ３）を用いることができる。
【００３０】
グラフト重合体（Ｂ）にリン含有単量体（ｂ３）を用いる場合、グラフト重合体（Ｂ）中の単量体（ｂ３）単位の含有率は、単量体（ｂ１）〜（ｂ３）単位の合計１００質量％に対し、０〜３０質量％が好ましく、５〜２５質量％がより好ましい。
【００３１】
単量体（ｂ）の重合反応は、弾性重合体（Ａ）の重合反応終了後、得られた重合液をそのまま用いて、単量体（ｂ）を添加して、引続き行なうことが好ましい。
【００３２】
単量体（ｂ）を重合して得られるグラフト重合体（Ｂ）のＴｇは、５０℃以上が好ましく、６０℃以上がより好ましい。グラフト重合体（Ｂ）のＴｇが５０℃以上であれば、成形性に優れ、機械的強度を有する成形体を得ることができる。グラフト重合体（Ｂ）は２段以上に分けて重合してもよい。その場合、組成の異なる単量体混合物を重合してもよい。
【００３３】
（メタ）アクリル系ゴム含有グラフト共重合体は、更に中間部重合体（Ｃ）を有することができる。
中間部重合体（Ｃ）は、炭素数１〜８のアルキル基を有するアルキルアクリレート（ｃ１）（以下「単量体（ｃ１）」ともいう。）と、炭素数１〜４のアルキル基を有するアルキルメタクリレート（ｃ２）（以下「単量体（ｃ２）」ともいう。）と、必要に応じて用いる、その他の単官能単量体（ｃ３）と架橋性単量体（ｃ４）を構成成分とすることが好ましい。
【００３４】
これらの単量体（ｃ１）〜（ｃ４）の具体例としては、それぞれ、先に説明した単量体（ａ１）、単量体（ａ２）、単量体（ａ４）、単量体（ａ５）の具体例と同じものが挙げられる。
これらの単量体の使用割合は、単量体（ｃ１）〜（ｃ４）の合計１００質量％に対し、単量体（ｃ１）１０〜９０質量％、単量体（ｃ２）１０〜９０質量％、単量体（ｃ３）０〜２０質量％、単量体（ｃ４）０〜１０質量％が好ましい。
【００３５】
（メタ）アクリル系ゴム含有グラフト共重合体１００質量％中における中間部重合体（Ｃ）の比率は、０〜３５質量％が好ましく、５〜２０質量％がより好ましい。
中間部重合体（Ｃ）を有する場合、弾性重合体（Ａ）／中間部重合体（Ｃ）／グラフト重合体（Ｂ）の比率は、５０〜６０質量％／５〜２０質量％／２０〜４５質量％が好ましい。
【００３６】
中間部重合体（Ｃ）がない場合、弾性重合体（Ａ）／グラフト重合体（Ｂ）の比率は、５０〜７０質量％／３０〜５０質量％が好ましい。
【００３７】
（メタ）アクリル系ゴム含有グラフト共重合体１００質量％中における弾性重合体（Ａ）の割合は、５０質量％以上である。この割合が５０質量％以上であれば、得られる成形体の機械強度や柔軟性がより向上し、クラックを抑制できる。また、成形体がフィルムである場合、成形時の破断を抑制できる。
更に、直接又は各種樹脂シートに積層した後に軟化温度以上に加熱し、三次元形状の各種樹脂成形体、木工製品又は金属成形体の表面に積層する場合、破断、クラック、白化が抑制され、意匠性の高い成形体が得られる。このような成形体は、常温での加工にも適する。
即ち、成形体を鋼板等の基材に貼り合わせた後、この基材を窓枠等の各種部材の形状にするために常温曲げ加工する際に曲部でクラックが発生せず、このため剥き出しになった基材が太陽光等に曝され腐蝕することがない。
また、弾性重合体（Ａ）の割合が７０質量％以下であれば、得られる成形体は厚さ精度に優れ、また（メタ）アクリル系ゴム含有グラフト共重合体の流動性の低下によって成形時の生産性が低下することも防止できる。
【００３８】
＜ゲル含有率＞
（メタ）アクリル系ゴム含有グラフト共重合体のゲル含有率は、４０〜７５質量％であり、４５〜７０質量％が好ましい。
ゲル含有率が４０質量％以上であれば、得られる成形体の機械的強度が高く、取扱いが容易である。また、成形体がフィルムの場合には、各種樹脂成形体等の表面への積層が容易であり、白化が抑制され、意匠性にも優れる。ゲル含有率が７５質量％以下であれば、流動性が高く、成形が容易となる。
【００３９】
ここで（メタ）アクリル系ゴム含有グラフト共重合体のゲル含有率は、下記式により算出して求めることができる。
ゲル含有率＝（ｍ／Ｍ）×１００  （質量％）
式中、Ｍは所定量（抽出前質量ともいう。）の（メタ）アクリル系ゴム含有グラフト共重合体を示し、ｍは該所定量の（メタ）アクリル系ゴム含有グラフト共重合体のアセトン不溶分の質量（抽出後質量ともいう。）を示す。
【００４０】
具体的には、以下の方法による測定値を採用することができる。
（１）抽出前質量Ｍとして１ｇの（メタ）アクリル系ゴム含有グラフト共重合体をアセトン５０ｇに溶解したアセトン溶液を、７０℃で６時間還流させる。
（２）得られた抽出液に対し、ＣＲＧ  ＳＥＲＩＥＳ（（株）日立製作所製）を用いて、４℃において、１４０００ｒｐｍ、３０分間遠心分離を行なう。
（３）溶液をデカンテーションで除去し、残存した固体を得る。この固体に対し、還流、遠心分離、デカンテーションを再度繰り返す。
（４）得られた固体を５０℃で２４時間乾燥して得られたアセトン不溶分の質量を、抽出後質量ｍとして測定する。
（５）抽出前質量Ｍ及び抽出後質量ｍから上記式によりゲル含有率を算出する。
【００４１】
＜アセトン可溶分の重量平均分子量＞
（メタ）アクリル系ゴム含有グラフト共重合体のアセトン可溶分の重量平均分子量（Ｍｗ）は、３０，０００〜７０，０００であり、３５，０００〜６０，０００が好ましい。
Ｍｗが３０，０００以上であれば、取扱いが容易で、機械的強度が高く、割れの発生が抑制された成形体を得ることができる。特に成形体がフィルムの場合には、直接又は樹脂シートに積層後、三次元形状の各種樹脂成形体、木工製品、又は金属成形体の表面に積層する際、破断や割れ、白化が抑制され、外観不良が生じるのを抑制することができる。またＭｗが７０，０００以下であれば、（メタ）アクリル系ゴム含有グラフト共重合体の流動性が高く、溶融粘度を低く抑えることができ成形が容易となる。
【００４２】
ここでＭｗは、（メタ）アクリル系ゴム含有グラフト共重合体のアセトン可溶分について、ゲル浸透クロマトグラフィ（ＧＰＣ）により測定した測定値である。具体的には、以下の方法による測定値を採用することができる。
（１）（メタ）アクリル系ゴム含有グラフト共重合体１ｇをアセトン５０ｇに溶解させ、７０℃で６時間還流させてアセトン可溶分を抽出する。
（２）得られた抽出液を、ＣＲＧ  ＳＥＲＩＥＳ（（株）日立製作所製）を用いて、４℃において、１４０００ｒｐｍ、３０分間遠心分離を行なう。
（３）アセトン不溶分をデカンテーションで除去し、真空乾燥機にて５０℃で、２４時間乾燥させて得られたアセトン可溶分について、以下の条件でＧＰＣ測定を行ない、標準ポリスチレンによる検量線からＭｗを求める。
【００４３】
装置：東ソー（株）製「ＨＬＣ８２２０」
カラム：東ソー（製）「ＴＳＫｇｅｌ  ＳｕｐｅｒＭｕｌｔｉｐｏｒｅＨＺ−Ｈ」
（内径４．６ｍｍ×長さ１５ｃｍ×２本、排除限界４×１０７（推定））
溶離液：テトラヒドロフラン（ＴＨＦ）
溶離液流量：０．３５ｍｌ／分
測定温度：４０℃
試料注入量  １０μｌ（試料濃度０．１％）
【００４４】
アセトン可溶分のＭｗは、重合時に連鎖移動剤の量を適宜調整することによって調整できる。連鎖移動剤はグラフト重合体（Ｂ）の重合時に用いることが好ましい。
【００４５】
＜チャー生成量＞
（メタ）アクリル系ゴム含有グラフト共重合体のチャー生成量は、２．０質量％以上が好ましく、４．０質量％以上がより好ましい。２．０質量％以上であれば、成形体を燃焼させた時に酸素遮断効果が高くなり、耐燃焼性が向上する。
【００４６】
具体的には、以下の方法による測定値を採用することができる。
セイコーインスツルメンツ社  型式：ＴＧ／ＤＴＡ６２００モジュールを用いて昇温速度１０℃／分、Ａｉｒ流量２００ｍＬ／分の条件下で５００℃まで昇温し、４９５℃における残渣をチャー生成量とし、以下の計算式により算出した。
チャー生成量＝（ｚ／Ｚ）×１００  （質量％）
【００４７】
式中、Ｚは所定量（測定前質量ともいう。）の（メタ）アクリル系ゴム含有グラフト共重合体を示し、ｚは該所定量の（メタ）アクリル系ゴム含有グラフト共重合体を４９５℃まで昇温した際の残渣（測定後質量ともいう。）を示す。
【００４８】
本発明の（メタ）アクリル系ゴム含有グラフト共重合体は、必要に応じて種々の配合剤を含有していてもよい。配合剤としては、例えば、安定剤、滑剤、可塑剤、耐衝撃助剤、充填剤、抗菌剤、防カビ剤、発泡剤、離型剤、帯電防止剤、着色剤、艶消し剤、紫外線吸収剤、熱可塑性重合体が挙げられる。また耐燃焼性を高めるために、難燃剤を用いてもよい。
難燃剤は、（メタ）アクリル系ゴム含有グラフト共重合体１００質量部当たり、１〜２５質量部を含むことができ、充分な難燃性を付与しつつ機械的特性や耐熱性の低下を抑える観点から、２〜１０質量部が好ましい。
難燃剤としては、公知の難燃剤を用いることができる。
【００４９】
ラテックス状の（メタ）アクリル系ゴム含有グラフト共重合体に、上記配合剤を添加し、配合剤と重合体の混合物を粉体として回収することができる。また、ラテックスから回収された粉体に配合剤を混合してもよい。また、溶融押出によって成形体を製造する場合は、成形機に付随する混練機に、ラテックスから回収された粉体と共に配合剤を供給してもよい。成形機に付随する混練機とは、例えば単軸押出機、二軸押出機である。
【００５０】
＜成形体＞
本発明の（メタ）アクリル系ゴム含有グラフト共重合体を成形して得られる成形体は、フィルム、シート、三次元構造体等の何れの形状であってもよい。特にフィルム状の成形体が好ましい。このような成形体の用途としては、例えば、農業用ビニルハウス、マーキングフィルム、ポスター、壁紙、発泡シート、屋外用塩ビレザー、塩ビ鋼板の屋根材及びサイディング材等の外壁建材、自動車内外装、家具等の塗装代替、エレベーター内装、雨樋、床材、波板、化粧柱、照明、浴室や台所等の水周り部材の被膜材が挙げられる。
その他、断熱フィルム、液晶ディスプレイ等の偏光板に使用される偏光膜保護フィルム、視野角補償、位相差補償のための位相差板に使用される位相差フィルムにも使用できる。ここで「フィルム状の成形体」とは、シートも含むものとする。
【００５１】
本発明の（メタ）アクリル系ゴム含有グラフト共重合体を、例えば、溶液流延法、Ｔダイ法、インフレーション法等の溶融押出成形や、カレンダー成形、射出成形、真空成形、ブロー成形、金型成形、圧縮成形等の方法により成形し、フィルム、シート、射出成形体、中空成形体等の各種成形体が得られる。
成形時の溶融温度は１００〜２５０℃が好ましく、１５０〜２００℃がより好ましい。
【００５２】
本発明の（メタ）アクリル系ゴム含有グラフト共重合体を製膜してフィルムとする場合は、カレンダー加工、もしくはＴダイ法により製膜することが好ましい。そのフィルムの厚さは、０．０１〜０．５ｍｍが好ましく、０．０２〜０．２ｍｍがより好ましく、０．０４〜０．２ｍｍが更に好ましい。フィルムの厚さがこれら範囲内であると、フィルムが適度な剛性を有し、またラミネート性や二次加工性が良好になる。
【００５３】
本発明における「Ｔダイ法」とは、Ｔダイを用いたフィルムの製造方法を意味する。例えば、１５０ｍｍ幅のＴダイを取付けた３０ｍｍ口径のノンベントスクリュー型押出機（Ｌ／Ｄ＝２６）を用いてシリンダー温度１８０〜２００℃、Ｔダイ温度２００℃、冷却ロール温度８０℃で厚さ０．０５〜０．２ｍｍのフィルムを成形する方法である。
【００５４】
アクリル樹脂フィルムの引張弾性率は５００〜１５００ＭＰａが好ましく、６００〜１４００ＭＰａがより好ましい。アクリル樹脂フィルムの引張弾性率が範囲内であると、フィルムが適度な剛性を有し、またラミネート性や二次加工性が良好になる。
【００５５】
＜積層体＞
アクリル樹脂フィルムはそのままで各種用途に使用しても、適宜基材に積層して使用してもよい。透明なアクリル樹脂フィルムを基材に積層すれば、クリア塗装の代替として用いることができ、基材の色調を生かすことができる。このように基材の色調を生かす用途においては、アクリル樹脂フィルムは、ポリ塩化ビニルフィルムやポリエステルフィルムに比べ、透明性、深み感や高級感の点で優れている。アクリル樹脂フィルムを積層する基材としては、各種樹脂や金属からなる成形体、木工製品等を挙げることができる。基材が樹脂である場合、アクリル樹脂フィルムと溶融接着可能な熱可塑性樹脂が好ましく、ＡＢＳ樹脂、ＡＳ樹脂、ポリスチレン樹脂、ポリカーボネート樹脂、塩化ビニル樹脂、アクリル樹脂、ポリエステル樹脂あるいはこれらを主成分とする樹脂を挙げることができる。これらのなかでは、接着性の点でＡＢＳ樹脂、ＡＳ樹脂、ポリカーボネート樹脂、塩化ビニル樹脂あるいはこれらの樹脂を主成分とする樹脂が好ましい。ポリオレフィン樹脂等の溶融接着し難い樹脂からなる基材の場合には、適宜接着層を設けてからアクリル樹脂フィルムを積層してもよい。
【００５６】
基材が二次元形状であって、その基材が熱融着可能な材質である場合には、熱ラミネーション等の方法により基材とアクリル樹脂フィルムとを積層することができる。熱融着が困難な材質の基材に対しては、接着剤を用いたり、アクリル樹脂フィルムの片面を粘着加工して積層すればよい。基材が三次元形状である場合には、予め所定の形状に加工したアクリル樹脂フィルムを射出成形用金型に挿入するインサート成形法、金型内で真空成形後、射出成形を行なうインモールド成形法等の成形方法により基材とアクリル樹脂フィルムとを積層できる。
【００５７】
アクリル樹脂フィルムが、基材の保護を少なくとも目的の１つとして、基材に積層される場合には、アクリル樹脂フィルムには耐候性付与のために、紫外線吸収剤が添加されることが好ましい。
また、アクリル樹脂フィルムには光安定剤が添加されていることが好ましい。
【００５８】
アクリル樹脂フィルムの表面には、必要に応じて、各種機能付与のためのコーティング等の表面処理を施すことができる。機能付与のための表面処理としては、シルク印刷、インクジェットプリント等の印刷処理、金属調付与あるいは反射防止のための金属蒸着、スパッタリング、湿式メッキ処理、表面硬度向上のための表面硬化処理、汚れ防止のための撥水化処理あるいは光触媒層形成処理、塵付着防止、あるいは電磁波カットを目的とした帯電防止処理、反射防止層形成、防眩処理、艶消し処理等を挙げることができる。
【実施例】
【００５９】
以下、実施例及び比較例を示して本発明を詳細に説明する。但し、本発明の技術的範囲はこれに限定されるものではない。
以下において、「部」は「質量部」を示し、「％」は「質量％」を示す。略号は以下のものを示す。
【００６０】
【表１】
2019172788.tif 000002
【００６１】
（メタ）アクリル系ゴム含有グラフト共重合体また及びアクリル樹脂フィルムの評価は、以下の方法で行なった。
【００６２】
［平均粒子径測定］
ＳＨＩＭＡＤＺＵ（株）型式：ＵＶ−１８５０島津紫外可視分光光度計を用いて、ラテックス状の（メタ）アクリル系ゴム含有グラフト共重合体の吸光度測定を行ない、以下の式から粒子径を算出した。
粒子径＝１０＾（ＬＯＧ（吸光度）×０．４３７９−０．４１６）
【００６３】
［ガラス転位温度］
（メタ）アクリル系ゴム含有グラフト共重合体中に含まれる第一弾性重合体（Ａ１）、第二弾性重合体（Ａ２）、グラフト重合体（Ｂ）のガラス転移温度（Ｔｇ）はポリマーハンドブック［Ｐｏｌｙｍｅｒ  ＨａｎｄＢｏｏｋ（Ｊ．Ｂｒａｎｄｒｕｐ，Ｉｎｔｅｒｓｃｉｅｎｃｅ，１９８９）］に記載されているホモポリマーの値を用いてＦＯＸの式から算出した。
【００６４】
［ゲル含有率］
上記方法により算出した。
【００６５】
［重量平均分子量］
上記方法により算出した。数平均分子量（Ｍｎ）も同時に算出した。
【００６６】
［引張弾性率及び引張破断伸度］
島津製作所（株）型式：ＡＧＳ−Ｘ  精密万能試験機（オートグラフ）を用い、ＪＩＳ  Ｋ７１２７に準拠して引張弾性率及び引張伸度を測定した。厚さ０．０１〜０．２ｍｍのフィルムを長さ１５０ｍｍ×幅１５ｍｍに切断して試験片とし、２５℃、初期つかみ間隔１００ｍｍ、引張速度５０ｍｍ／分の条件で測定を行なった。
【００６７】
［全光線透過率及びヘーズ］
日本電色工業（株）型式：ＮＤＨ−４０００（ヘーズメーター）を用いて、ＪＩＳ  Ｋ７３６１−１に準拠して全光線透過率を、ＪＩＳ  Ｋ７１３６に準拠してヘーズを測定した。
【００６８】
［発熱速度］
東洋精機（株）型式：Ｃ３  コーンカロリーメーターIIIを用いて、ＩＳＯ５６６０−１（２００２）に準拠し、測定高さ５２ｍｍ、輻射熱５０ｋＷ／ｍ２で発熱速度を測定した。
また、厚さ０．０１〜０．２ｍｍのフィルムを長さ５０ｍｍ、幅５０ｍｍに切断して試験片とし、保持器フレームとアルミニウム箔で包装したサンプルの間に、厚さ２ｍｍのワイヤーグリッドを挿入している。
以下、発熱速度の計算式を示す。試験回数５回の平均値を採用している。
ＨＲＲ＝ｑ（ｔ）／Ａｓ
【００６９】
ｑ（ｔ）＝ＣＶ×１．１０４８Ｃ×（ΔＰ／Ｔ）１／２×（Ｘ０−Ｘ０２）／（１＋０．５Ｘ０−１．５Ｘ０２）
ＨＲＲ＝発熱速度（ｋＷ／ｍ２）
ＣＶ＝コンバージョンファクタ≒１３．１×１０３（ｋＪ／ｋｇ）
Ｃ  ＝キャリブレーションファクタ
Ｔ  ＝差圧温度（Ｋ）
ΔＰ＝差圧（Ｐａ）
Ｘ０＝Ｏ２ベースライン
Ｘ０２＝Ｏ２の読み
Ａｓ＝試料面積（ｍ２）
【００７０】
［発熱速度／サンプル重量］
発熱速度（ｋＷ／ｍ２）を測定したサンプル重量（ｇ）で割ることにより発熱速度／サンプル重量（ｋＷ／ｍ２・ｇ）を算出した。
【００７１】
［低減率（発熱速度／サンプル重量）］
リン原子を含有しているアクリル樹脂フィルムと、同じ厚さのリン原子を含有していないアクリル樹脂フィルムを比較し、低減率を以下の計算式にて算出した。
低減率（発熱速度／サンプル重量）＝１００−（ｈ／Ｈ）×１００  （％）
【００７２】
式中、ｈは（メタ）アクリル系グラフト共重合体中にリン原子を含有しているアクリル樹脂フィルムの発熱速度／サンプル重量を示し、Ｈは（メタ）アクリル系グラフト共重合体中にリン原子を含有していないアクリル樹脂フィルムを示す。
【００７３】
［チャー生成量］
上記方法にて算出した。
【００７４】
［プレス］
庄司工業（株）プレス成形機を用いて、Ｔダイ法にて得た厚さ０．０１〜０．２ｍｍのフィルム状成形体を温度２００℃、圧力５ＭＰａで５分間加圧し、次いで圧力２ＭＰａをかけながら５分間冷却し成形体を得た。
【００７５】
［実施例１］
［（メタ）アクリル系ゴム含有グラフト共重合体の作製］
攪拌機、冷却管、熱電対、窒素導入管を備えた重合容器に、脱イオン水１７７．５部、ホウ酸０．３６部、炭酸ナトリウム０．３６部を仕込んだ後、室温にて撹拌混合し完全に溶解させた。次いで７５℃に昇温し、硫酸第一鉄０．０００１部及びＥＤＴＡ０．００３部からなる混合物を投入した。その後、撹拌しながらＭＭＡ０．３部、ｎＢＡ３．５部、ＭＲ２６０  １部、ＢＤＭＡ０．２部、ＡＭＡ０．０５部の単量体成分及びＣＨＰ０．０２５部、ＲＳ６１０  ０．８部を８分間に亘って重合容器内に滴下した。その後１５分間反応を継続させ、第一弾性重合体（Ａ１）の重合を完結した。
【００７６】
続いて、ＭＭＡ１．２部、ｎＢＡ１４．０部、ＭＲ２６０  ４．０部、ＢＤＭＡ０．８部、ＡＭＡ０．２部の単量体成分及びＣＨＰ０．０１２８部、ＲＳ６１０  ０．３部を６０分間に亘って重合容器内に滴下した。その後６０分間反応を継続させ、第二弾性重合体（Ａ２）の重合を完結した。
【００７７】
続いて、ＭＭＡ０．５部、ｎＢＡ１９．５部、ＡＭＡ０．１５部の単量体成分及びＣＨＰ０．０２５部を９０分間に亘って重合容器内に滴下した。その後６０分間反応を継続させ、中間部重合体（Ｃ）の重合を完結した。
【００７８】
続いて、ＭＭＡ５０．６部、ｎＢＡ４．４部、ｎＯＭ０．２０の単量体成分及びｔＢＨ０．０６９部を１２０分間に亘って重合容器内に滴下した。その後３０分間反応を継続させグラフト重合体（Ｂ）の重合を完結させ、（メタ）アクリル系ゴム含有グラフト共重合体のラテックスを得た。平均粒子径は１４３ｎｍであった。
【００７９】
得られた（メタ）アクリル系ゴム含有グラフト共重合体のラテックスを、酢酸カルシウム３部を含む８０℃の熱水中に滴下してラテックスを凝析した。さらに９５℃に昇温して５分間保持し、固化した。その後水洗して回収した後、７５℃で乾燥し、アクリル系ゴム含有グラフト共重合体の粉体を得た。
アクリル系ゴム含有グラフト共重合体のゲル含有率、Ｍｗ、Ｍｎ、チャー生成量を測定した。結果を表２に示す。
【００８０】
【表２】
2019172788.tif 000003
【００８１】
［実施例２〜３］
表２に記載の添加量としたこと以外は、実施例１と同様にして（メタ）アクリル系ゴム含有グラフト共重合体を得た。
【００８２】
［実施例４］
攪拌機、冷却管、熱電対、窒素導入管を備えた重合容器に、脱イオン水１７７．５部、ホウ酸０．３６部、炭酸ナトリウム０．３６部を仕込んだ後、室温にて撹拌混合し完全に溶解させた。次いで７５℃に昇温し、硫酸第一鉄０．０００１部及びＥＤＴＡ０．００３部からなる混合物を投入した。その後、撹拌しながらＭＭＡ０．３部、ｎＢＡ４．５部、ＢＤＭＡ０．２部、ＡＭＡ０．０５部の単量体成分及びＣＨＰ０．０２５部、ＲＳ６１０  ０．８部を８分間に亘って重合容器内に滴下した。その後１５分間反応を継続させ、第一弾性重合体（Ａ１）の重合を完結した。
【００８３】
続いて、ＭＭＡ１．５部、ｎＢＡ１７．５部、ＭＲ２６０  ５．０部、ＢＤＭＡ１．０部、ＡＭＡ０．２５部の単量体成分及びＣＨＰ０．０１６部、ＲＳ６１０  ０．３部を９０分間に亘って重合容器内に滴下した。その後６０分間反応を継続させ、第二弾性重合体（Ａ２）の重合を完結した。
【００８４】
続いて、ＭＭＡ６．０部、ｎＢＡ４．０部、ＡＭＡ０．０７５部の単量体成分及びＣＨＰ０．０１２５部を４５分間に亘って重合容器内に滴下した。その後６０分間反応を継続させ、中間部重合体（Ｃ）の重合を完結した。
【００８５】
続いて、ＭＭＡ５５．２部、ｎＢＡ４．８部、ｎＯＭ０．２２の単量体成分及びｔＢＨ０．０７５部を１４０分間に亘って重合容器内に滴下した。その後３０分間反応を継続させグラフト重合体（Ｂ）の重合を完結させ、（メタ）アクリル系ゴム含有グラフト共重合体のラテックスを得た。平均粒子径は１７０ｎｍであった。
これ以降は実施例１と同様に、操作した。
【００８６】
［実施例５〜８、比較例１］
表２に記載の添加量としたこと以外は、実施例４と同様にして（メタ）アクリル系ゴム含有グラフト共重合体を得た。
【００８７】
［配合例１〜７、比較配合例１〜３］
得られた（メタ）アクリル系ゴム含有グラフト共重合体１００部、イルガノックス１０７６（ＢＡＳＦジャパン（株）製）０．１部を、ヘンシェルミキサーを用いて混合し、この粉体混合物を脱気式押出機（ＴＥＭ−３５：東芝機械（株）製）を用いてシリンダー温度６０〜２００℃、ダイ温度２００℃で溶融混練してペレットを得た。
続いて、上記ペレットを８０℃で一昼夜乾燥し、１５０ｍｍ幅のＴダイを取付けた３０ｍｍ口径のノンベントスクリュー型押し出し機（Ｌ／Ｄ＝２６）を用いてシリンダー温度６０〜２００℃、Ｔダイ温度２００℃、冷却ロール温度８０℃で厚さ０．０５〜０．２ｍｍのフィルムを成形、その特性を評価した。結果を表３に示す。
【００８８】
【表３】
2019172788.tif 000004
【００８９】
実施例に示す通り、本発明の（メタ）アクリル系ゴムグラフト共重合体を成形して得られるアクリル樹脂フィルムは、透明性、引張破断伸度が良好な値を示した。
膜厚が０．０５ｍｍである配合例６の発熱速度は７６ｋＷ／ｍ２であった。同じ厚さである比較配合例１の発熱速度／サンプル重量（ｋＷ／ｍ２・ｇ）と比較して、１１．８％低減させることが可能であった。
【００９０】
これと同様に、同じ厚さの配合例と比較配合例の発熱速度／サンプル重量（ｋＷ／ｍ２・ｇ）を比較したとき、配合例１〜５，７の、全フィルムの発熱速度／サンプル重量（ｋＷ／ｍ２・ｇ）が低減した。
また、ＭＲ２６０の仕込み量を増やすことで、発熱速度／サンプル重量（ｋＷ／ｍ２・ｇ）の低減率をより低減させることが可能である（配合例１〜３）。
【産業上の利用可能性】
【００９１】
本発明の（メタ）アクリル系ゴムグラフト共重合体を成形して得られるアクリル樹脂フィルムは、透明性や機械物性に優れ、さらには発熱速度が低いため、耐燃焼性が求められる農業用ビニルハウス、マーキングフィルム、ポスター、壁紙、発泡シート、屋外用塩ビレザー、塩ビ鋼板の屋根材及びサイディング材等の外壁建材、自動車内外装、家具等の塗装代替、エレベーター内装、雨樋、床材、波板、化粧柱、照明、浴室や台所等の水周り部材等の各種の表面膜に好適である。